СПОСОБ ПОДГОТОВКИ К РАБОТЕ ВОЗДУШНОЙ ФУРМЫ ДОМЕННОЙ ПЕЧИ

Способ подготовки к работе воздушной фурмы доменной печи, включающий дробеструйную обработку медной рабочей поверхности, нанесение на нее алюминий содержащего газотермического покрытия с толщиной на наружной поверхности 0,5-0,6 мм и термообработку, заключающуюся в нагреве фурмы в печи до температуры 780-800°C, выдержки в течение 4-10 ч и охлаждении в печи, отличающийся тем, что толщина покрытия на поверхности фурмы со стороны дутьевого канала не менее чем на 40% превышает толщину покрытия на наружной поверхности.